(57)【要約】本発明は、（ａ）３０〜９５重量％の、少なくとも１の無機及び／又は有機顔料；及び（ｂ）０．５〜３０重量％の、少なくとも１の分散剤；並びに（ｃ）２〜５０重量％の、少なくとも１の溶解促進剤；（ｄ）０〜５０重量％の、少なくとも１の無機フィラー；（ｅ）０〜１０重量％の少なくとも１の結合剤；（ｆ）０〜５０重量％の、少なくとも１のアクリル、アルデヒド及び／又はケトン樹脂；（ｇ）０．５〜２０重量％の、少なくとも１のレオロジー剤；（ｈ）０．５〜１０重量％の、少なくとも１の抗発泡剤から選択された少なくとも１の成分を含む組成物に関する。【選択図】なし【特許請求の範囲】
【請求項１】
（ａ）３０〜９５重量％の、少なくとも１の無機及び／又は有機顔料；及び
（ｂ）０．５〜３０重量％の、少なくとも１の分散剤；
並びに
（ｃ）２〜５０重量％の、少なくとも１の溶解促進剤；
（ｄ）０〜５０重量％の、少なくとも１の無機フィラー；
（ｅ）０〜１０重量％の少なくとも１の結合剤；
（ｆ）０〜５０重量％の、少なくとも１のアクリル、アルデヒド及び／又はケトン樹脂；
（ｇ）０．５〜２０重量％の、少なくとも１のレオロジー剤；
（ｈ）０．５〜１０重量％の、少なくとも１の抗発泡剤
から選択された少なくとも１の成分
を含む組成物。
【請求項２】
該少なくとも１の無機及び／又は有機顔料（ａ）が４０〜９０重量％の量で存在し；該少なくとも１の分散剤（ｂ）が０．５〜２０重量％の量で存在し；該少なくとも１の任意的な溶解促進剤（ｃ）が５〜４０重量％の量で存在し；該少なくとも１の任意的な無機フィラー（ｄ）が５〜３０重量％の量で存在し；該少なくとも１の任意的な結合剤（ｅ）が０．５〜５重量％の量で存在し；該少なくとも１の任意的なアクリル、アルデヒド及び／又はケトン樹脂（ｆ）が５〜４０重量％の量で存在し；該少なくとも１の任意的なレオロジー剤（ｇ）が２〜２０重量％の量で存在し；該少なくとも１の任意的な抗発泡剤（ｈ）が２〜５重量％の量で存在することを特徴とする、請求項１に記載の組成物。
【請求項３】
成分（ａ）、（ｂ）及び（ｃ）を含み、任意的に成分（ｄ）、（ｅ）、（ｆ）、（ｇ）及び（ｈ）から選択された少なくとも１の成分を一緒に含んでいてもよいことを特徴とする、請求項１に記載の組成物。
【請求項４】
６０〜９０重量％の無機顔料又は４０〜８０重量％の有機顔料を含むことを特徴とする、請求項１に記載の組成物。
【請求項５】
（ａ）４０〜９０重量％の、少なくとも１の無機及び／又は有機顔料、
（ｂ）０．５〜２０重量％の、少なくとも１の分散剤；及び
（ｃ）５〜４０重量％の、少なくとも１の溶解促進剤を含み、
任意的に
（ｄ）５〜３０重量％の、少なくとも１の無機フィラー；
（ｅ）０．５〜５重量％の、少なくとも１の結合剤；
（ｆ）５〜４０重量％の、少なくとも１のアクリル樹脂
（ｇ）２〜２０重量％の、少なくとも１のレオロジー剤；
（ｈ）２〜５重量％の、少なくとも１の抗発泡剤
から選択された少なくとも１の成分を含んでいてもよいことを特徴とする、請求項１に記載の組成物。
【請求項６】
（ａ）７０〜９０重量％の、少なくとも１の無機及び／又は有機顔料、
（ｂ）５〜２０重量％の、少なくとも１の分散剤；及び
（ｃ）５〜２０重量％の、少なくとも１の溶解促進剤；
を含み、
（ｄ）５〜３０重量％の、少なくとも１の無機フィラー；
（ｅ）０．５〜５重量％の、少なくとも１の結合剤；
（ｆ）５〜２０重量％の、少なくとも１のアクリル樹脂
（ｇ）２〜１５重量％の、少なくとも１のレオロジー剤；
（ｈ）２〜５重量％の、少なくとも１の抗発泡剤
から選択された少なくとも１の成分を含んでいてもよいことを特徴とする、請求項１に記載の組成物。
【請求項７】
該無機及び／又は有機顔料が、
酸化鉄顔料；酸化チタン顔料；酸化クロム顔料；カーボンブラック；銅フタロシアニンから誘導された青及び緑の顔料；鉛スルホクロメートから誘導された黄色顔料；鉛ビスマスバナデートから誘導された黄色顔料；鉛スルホクロメートモリブデートから誘導された橙色顔料；アクリルアミドに基づく黄色顔料；ナフトールに基づく橙色顔料；ジケト−ピロロ−ピロールに基づく橙色顔料；アゾ染料のマンガン塩に基づく赤色顔料；ベータオキシナフトエ酸のマンガン塩に基づく赤色顔料；赤色の有機キナクリドン顔料；赤色の有機アントラキノン顔料から選択されることを特徴とする、請求項１に記載の組成物。
【請求項８】
該分散剤が、スチレンとポリエーテルのコポリマー、マレイン酸アミド、脂肪酸誘導体、顔料に対する高い親和性を有する基を有する変性されたポリマー、顔料に対する高い親和性を有する基を有する変性されたポリエーテル、低分子量のポリマー、アルコキシレート化された脂肪族アルコール；アルキルアンモニウム塩、ソルビタンエステル、エポキシ化された大豆油及びエトキシレート化されたソルビタンエステルから選択されることを特徴とする、請求項１に記載の組成物。
【請求項９】
該溶解促進剤が、炭酸及び重炭酸のアルカリ金属塩及びアルカリ土類金属塩、好ましくは炭酸ナトリウム；ポリビニルピロリドン；ポリビニルアルコール；水溶性ポリエーテル；エチレングリコール、好ましくはモノエチレングリコール、及びポリプロピレングリコール；水溶性アクリレート；アルコールエトキシレート；直鎖のアルキルベンゼンスルホネート、アルキルスルホネート、アルコールエーテルサルフェート；ベタイン；クエン酸から選択されることを特徴とする、請求項１に記載の組成物。
【請求項１０】
該無機フィラーが硫酸バリウム、カオリン、及び二酸化ケイ素から選択されることを特徴とする、請求項１に記載の組成物。
【請求項１１】
該結合剤が、顔料との親和性を有する基を有する変性されたケトンポリマー、固体の結合性樹脂、及びリグニンスルホネートから選択されることを特徴とする、請求項１に記載の組成物。
【請求項１２】
該アクリル樹脂が、３０超の酸価、１０００〜３０，０００ｇ／モルの平均分子量及び／又は４０℃〜１３０℃のガラス転移点を有すること及び／又は該アルデヒド及び／又はケトン樹脂が、８００〜２０００ｇ／モルの平均分子量及び／又は４０℃〜６０℃のガラス転移点を有することを特徴とする、請求項１に記載の組成物。
【請求項１３】
該レオロジー剤が、ベントナイト、セルロースのエーテル、好ましくはセルロースのＣ１〜Ｃ４エーテル、さらにより好ましくはヒドロキシエチルセルロース；セルロースのエステル、好ましくはセルロースのＣ１〜Ｃ４エステル、さらにより好ましくはセルロース・アセテート、セルロース・アセテート・プロピオネート、セルロース・アセテート・ブチレート；カルボキシメチルセルロースのエステル、好ましくはカルボキシメチルセルロースのＣ１〜Ｃ４エステル、さらにより好ましくはカルボキシメチルセルロース・アセテート・ブチレートから選択されることを特徴とする、請求項１に記載の組成物。
【請求項１４】
該抗発泡剤が、シロキサンポリエーテルコポリマーであることを特徴とする、請求項１に記載の組成物。
【請求項１５】
錠剤の形であることを特徴とする、請求項１に記載の組成物。
【請求項１６】
該錠剤が、２〜２０ｍｍ、好ましくは３〜１６ｍｍ、の直径及び１〜１４ｍｍ、好ましくは２〜１０ｍｍ、の高さを有することを特徴とする、請求項１５に記載の組成物。
【請求項１７】
水に基づく液状塗料の製造のために、請求項１〜１６のいずれかに記載の組成物を使用する方法。
【請求項１８】
成分（ａ）及び（ｂ）並びに成分（ｃ），（ｄ），（ｅ），（ｆ），（ｇ）及び（ｈ）の少なくとも１の混合及び同時の研磨を含み、任意的に、このようにして得られた混合物の次なる圧縮を含んでいてもよいことを特徴とする、請求項１〜１６のいずれか１項に記載の組成物の製造方法。
【請求項１９】
該混合及び同時の研磨が、このようにして得られた混合物の押出を含む中間段階を含む、請求項１８に記載の方法。
【請求項２０】
該混合が、５００〜１５００ｒｐｍ及び好ましくは８００〜１０００ｒｐｍの速度において行われることを特徴とする、請求項１８又は１９に記載の方法。
【請求項２１】
該押出が、乾燥状態において行われることを特徴とする、請求項１９に記載の方法。
【発明の詳細な説明】
【技術分野】
【０００１】
本発明は、（ａ）少なくとも１の無機及び／又は有機顔料；及び（ｂ）少なくとも１の分散剤；並びに（ｃ）溶解促進剤；（ｄ）無機フィラー；（ｅ）結合剤；（ｆ）アクリル、アルデヒド及び／又はケトン樹脂；（ｇ）レオロジー剤；（ｈ）抗発泡剤から選択された少なくとも１の成分からなる組成物に関する。
【０００２】
この組成物は、好ましくは錠剤の形において提供される。本発明は、関連する製造方法にもまた関する。
【０００３】
本発明の主な目的は、
・エコと両立する態様における塗料の顔料化；
・種々の塗料系との普遍的な相溶性；
・塗料の顔料化工程の非常に短い持続時間；
・容易な輸送及び使用量（ｄｏｓａｇｅ）；
・低コストな塗料の顔料化工程；
・簡単かつ低コストな製造工程
である。
【背景技術】
【０００４】
知られているように、顔料は、固定系において使用されるとき、光の一部を吸収し、かつその相補的部分を反射して、該補色部分が、コーティングされた表面の色を形成するものとして定義される、有機及び無機の性質の固体である。
【０００５】
顔料はそのままでは、顔料ごとに異なり、互いに全く異なる他の物質と界面接触（ｉｎｔｅｒｆａｃｅ）する性質を有し、接触要素の物理的及び化学的条件により大きく影響されるところの、非常に不規則な表面を有する固体である。
【０００６】
広い範囲の樹脂に基づくビヒクル系に顔料を取り込むことの難しさは、よく知られている。
【０００７】
液状相として有機溶媒又は水を使用する液状−塗料配合物において、顔料の取り込みは、慣用的には、顔料を樹脂溶液と混合することにより行われる。
【０００８】
有機溶媒及び／又は水の存在は、樹脂と顔料の接触を不安定にする傾向のある、その凝集性ために否定的である。
【０００９】
この効果を制限するために、抗凝集性化学化合物が溶媒及び／又は水に溶解された顔料と樹脂のこれらの混合物に普通、導入され、これらの化合物は、顔料の表面の静電的性質を変更かつ調節する性質及び溶媒中の樹脂の溶液の表面張力を変更する性質を有する。
【００１０】
顔料／樹脂／溶媒系に典型的である、この否定的な効果の結果として、色の混合物は、仕上げられた塗料の色の効果が経時的に変化する、不安定な系として定義されることができる。
【００１１】
この系に対する改良は、顔料は特定の樹脂例えばアクリル、アルデヒド、及び／又はケトン樹脂に取り込まれているが、有機溶媒及び／又は水に溶解されている、粉末又はペーストの形態の塗料を開発するための、顔料の予備分散及び対応する顔料の研磨を含む技術、及び特定の顔料の表面を選択された、溶解された樹脂と相互させるための化学的添加物の組み合わせの使用により達成されることができる。これらの系は、例えば本出願人名義の国際特許出願国際公開第２００７００７３５９号、国際公開第２００８１１９３９０号，国際公開第２００８０１８０９７号，国際公開第２００８０１２８４８号，国際公開第２００７０８０６１２号及び国際公開第２００６０８２６０３号に記載されている。
【００１２】
アルデヒド又はケトン樹脂を含む顔料組成物は、米国特許第６７３４２３１号及び欧州特許第４３２４８０号にもまた記載されている。また、広く公知であるのは、該液状ペーストの使用に関連する問題であり、該問題は、沈降、輸送の困難さ、制限されたシェルフライフ、並びに特に所謂、店頭（ＰＯＳ）における重大な問題である清浄さを含む。
【００１３】
さらに、顔料（着色剤）の投与を容易にするために、多くの場合、それは不活性な顔料（フィラー）と混合されて、濃度を希釈し、少量の投与に関係する困難性のリスクを減少させる。種々の顔料の同時存在、例えば米国特許出願公開第２００７００７９７２８号に記載されているもの、は多くの場合、互いに対立し、干渉し合う性質をしばしば有する、種々のタイプの化学添加剤を使用する必要性をもたらす。
【００１４】
結果として、種々の顔料の混合から生じる色の形成は、各場合において変化する環境条件における変化だけの故でなく、顔料表面の種々の性質及び、バッチごとに異ならなくても、少し異なり得る、溶融された状態におけるポリマーの表面張力の故にも、製品ごとの非一貫性に付される。
【発明の概要】
【発明が解決しようとする課題】
【００１５】
本発明の目的は、組成物、好ましくは錠剤の形のもの、を提供することであり、該組成物は、先行技術の欠点を克服しかつ上記の目的を達成することができる。
【００１６】
この目的に関連して、本発明の一つの目的は、
・液状塗料、好ましくは、建築部門のための水をベースとする塗料、を着色化及び顔料化するための半製品；
・粉末塗料を着色化及び顔料化するための半製品；
・有機溶媒又は水において溶解させた後に、濃縮された液状ペーストを製造するための半製品
・熱可塑性プラスチック及び熱硬化性プラスチック（即ちポリエチレン、ポリプロピレン、ポリエチレンテレフタレート（ＰＥＴ），アクリロニトリル−ブタジエン−スチレン（ＡＢＳ），ポリウレタン又はポリアミドプラスチック）の両者を着色化及び顔料化するための半製品；
・インクを着色化及び顔料化するための半製品
として
単純な溶解により使用されることのできる、錠剤、顆粒又は粉末の形の組成物を提供することである。
【００１７】
組成物が、その中に含まれる顔料のために確保するコーティングは、先行技術により開示された顔料の使用の間に典型的に起きる困難性を克服することができる。
【００１８】
特に、本発明に従う組成物は、予備コーティングされていない純粋な顔料の代替物として、粉末塗料配合物における半製品として使用され得る。その使用は、プレコーティングされた顔料の色収率に比較してより大きい色収率の故に、もともと、使用される顔料の量の減少と一緒に、色の形成に関するより大きい連続性及びバッチごとの着色系の色の再現性を達成することができる。さらに、錠剤（又は顆粒）の形成は、自動化された輸送を可能にし（例えば空気手段を使用して）、即ち清潔かつエコと両立する環境を保証し、最後に投与が非常に簡単かつ正確な態様において行われることができる。
【００１９】
特に、先行技術において公知であるコーティングと比較して、本発明に従う錠剤の形態の組成物は完全にダストフリーであり、高い比色収率を有し（結果的に着色費用を削減する）、揮発性の有機化合物（ＶＯＣ）がなく従って無臭である。それは最適な分散性を有し（即ち凝集なし）、溶解するのが容易であり、かつ種々の塗料系、インク、及びプラスチックとの普遍的な相容性を特徴とする。その上、本発明の組成物は、水、並びに、１以上の樹脂、水及び任意の合着剤（ｃｏａｌｅｓｃｅｎｔ）（例えばグリコール）及び添加剤（酸化チタンの可能性のある添加）、任意的に、建築部門のために意図された液状塗料の製造のための樹脂（例えばアクリル、ポリウレタン、エポキシ樹脂等）からなる塩基性ｐＨのビヒクルと混合した後に、特に適切である。
【課題を解決するための手段】
【００２０】
発明の説明
本発明は、以下を含む組成物、好ましくは以下からなる組成物に関する。
（ａ）少なくとも１の無機及び／又は有機顔料；（ｂ）少なくとも１の分散剤；並びに（ｃ）溶解促進剤；（ｄ）無機フィラー、好ましくはカオリン、硫酸バリウム、炭酸カルシウム、焼成シリカ（例えばＥｖｏｎｉｋにより製造されたアエロジル（登録商標））；（ｅ）結合剤；（ｆ）アクリル、アルデヒド及び／又はケトン樹脂；（ｇ）レオロジー剤；（ｈ）抗発泡剤から選択された少なくとも１の成分。
【００２１】
本発明の目的のために、用語「分散剤」は原則的に本発明に従う組成物の成分の研磨及び溶解を促進する化合物を意味する。
【００２２】
通常、「分散させるための」化合物は、「濡らす」機能をもまた有している。例えば商標Ｔｅｇｏ（登録商標）ＤｉｓｐｅｒｓでＥｖｏｎｉｋにより市販されている分散させかつ湿らすための添加剤である。
【００２３】
本発明の目的のために、用語「溶解促進剤」は、原則的には、水又は有機溶媒における顔料の溶解を促進する化合物を意味する。
【００２４】
本発明の目的のために、用語「アクリル樹脂」は、スチレン、マレイン酸無水物、メチルメタアクリルモノマー及びアクリルモノマー（酸及びエステルを含み、ヒドロキシ（プロピル）官能基をもまた含む）の水溶性重付加生成物を意味する。
【００２５】
本発明の目的のために、用語「アルデヒド及び／又はケトン樹脂」は、原則的にアルデヒド（好ましくは脂肪族アルデヒ）又はケトン（好ましくはシクロヘキサノン又はメチルシクロヘキサノン）の縮合生成物、任意的に縮合生成物例えばウレア又はホルムアルデヒドとの縮合生成物を意味する。
【００２６】
用語「酸価」は、カルボキシル基の平均数／樹脂単位を意味する。
【００２７】
本発明の目的のために、用語「結合剤」は、原則的に、乾燥するにつれて固化する液状成分であって、固化することにより顔料粒子を結合させ、表面への結合を発達させる液状成分を意味する。結合剤はアクリル、アルデヒド及び／又はケトン樹脂を包含しない。
【００２８】
本発明の目的のために、用語「レオロジー剤」は、原則的に、本発明に従う組成物を水又は有機溶媒と混合することにより得られる流動物のレオロジーを変更する化合物を意味する。
【００２９】
本発明の目的のために、用語「抗発泡剤」は、原則的に、本発明に従う組成物を水と混合することにより得られる流動物から空気を除去する又は従って、泡の形成を防止又は減少させる化合物を意味する。
【００３０】
本発明の組成物は以下を含む。好ましくは以下から成る。
（ａ）３０〜９５重量％の、少なくとも１の無機及び／又は有機顔料；及び
（ｂ）０．５〜３０重量％の、少なくとも１の分散剤；
並びに
（ｃ）２〜５０重量％の、少なくとも１の溶解促進剤；
（ｄ）０〜５０重量％の、少なくとも１の無機フィラー；（ｅ）０〜１０重量％の少なくとも１の結合剤；
（ｆ）０〜５０重量％の、少なくとも１のアクリル、アルデヒド及び／又はケトン樹脂；
（ｇ）０．５〜２０重量％の、少なくとも１のレオロジー剤；
（ｈ）０．５〜１０重量％の、少なくとも１の抗発泡剤
から選択された少なくとも１の成分。
【００３１】
重量百分率は、本発明に従う組成物の全体の重さに対してである；好ましい面に従うと、成分（ａ）（ｂ）並びに成分（ｃ），（ｄ），（ｅ），（ｆ），（ｇ）及び（ｈ）の少なくとも１の合計は１００である。
【００３２】
本発明の好ましい面に従うと、無機及び／又は有機顔料（ａ）は、４０〜９０重量％の量で存在する；分散剤（ｂ）は、０．５〜２０重量％の量で存在する；任意的な溶解促進剤（ｃ）は、５〜４０重量％の量で存在する；任意的な無機フィラー（ｄ）は、５〜３０重量％の量で存在する；任意的な結合剤（ｅ）は、０．５〜５重量％の量で存在する；任意的なアクリル、アルデヒド及び／又はケトン樹脂（ｆ）は、５〜４０重量％の量で存在する；任意的なレオロジー剤（ｇ）は、２〜１５重量％の量で存在する；任意的な抗発泡剤（ｈ）は、２〜５重量％の量で存在する。
【００３３】
本発明に従う組成物の使用は、特に、ａ）装飾塗料（ｐａｉｎｔｉｎｇ）及び／又は建物の塗料；ｂ）産業用の溶媒をベースとする塗料；ｃ）産業用の水をベースとする塗料；ｄ）自動車のための水をベースとする塗料；ｅ）自動車のための水をベースとする塗料における使用を意図されているが、しかし、これらに専用というわけではない。
【００３４】
無機顔料の場合、該組成物は好ましくは６０〜９０重量％の顔料を含む。有機顔料の場合、該組成物は好ましくは４０〜８０重量％の顔料を含む。
【００３５】
本発明の好ましい実施態様に従うと、本発明に従う組成物が、装飾塗料及び／又は建物の塗料における使用を意図された、水をベースとする液状塗料の製造を意図されている場合において、該組成物は成分（ａ）、（ｂ）及び（ｃ）を含み、任意的に成分（ｄ），（ｅ），（ｆ），（ｇ）及び（ｈ）の少なくとも１を一緒に含んでいてもよい。特に、そのような場合、液状塗料が製造される方法に依存して、２つの異なるタイプの製品が可能である；実際、この部門において使用される液状塗料は製造工場（インプラント）又は店頭（ＰＯＳ）において製造され得る。
【００３６】
インプラントにおいて製造される塗料は実際、１以上のアクリル樹脂（又は例えばポリウレタン樹脂、エポキシ樹脂等）を水及び１以上の樹脂、水及び任意の凝集剤（例えばグリコール）及び添加剤からなる、塩基性の（即ち７より高い）ｐＨを有するビヒクルと混合することにより通常、製造され、該塗料に、白色の顔料（酸化チタン）、フィラー（例えば炭酸カルシウム、カオリン等）が任意的に添加されてもよい。
【００３７】
製造プラントにおいて、着色された塗料に加えて、いわゆる濃縮された液状ペースト又は研磨された顔料、水及び分散剤を含む着色されたペーストもまた製造される。
【００３８】
このようにして製造された濃縮された塗料及び液状ペーストは、包装され（プラスチック又は金属容器中の塗料、主にプラスチック容器中のペースト）、次にＰＯＳに送りだされる。
【００３９】
ＰＯＳ、即ち主に店舗、大きな倉庫、及びショッピングセンター、における着色塗料の製造は、着色されるべき、塩基性のｐＨを有する、水性ベース塗料への液状着色ペーストの単純な添加により行われ、該塗料に酸化チタンが任意的に添加され、続いて非常に速く撹拌／溶解をしてもよい。
【００４０】
機械及び混合工程の特徴は、製造プラントと比較してＰＯＳにおいて異なることもまた考慮されなければならない。
【００４１】
ＰＯＳは、実際、小さな体積、即ち約２５リットル以下、及び１０分を超えない（好ましくは≦５分の）溶解時間を要求する。代わりに、製造プラントは、末端ユーザーがいないので、そのような短い時間を要求せず、ＰＯＳと比較すると通常、より大きな利用可能な空間故に、かなり大量の体積の塗料を加工し得る；溶解時間は通常２０〜５０分である。
【００４２】
従って、本発明の好ましい面に従うと、本発明に従う組成物は、ＰＯＳにおける水をベースとする液状塗料の製造を意図されているか又は製造プラントにおける該液体塗料の製造を意図されているかに依存して、成分に関して異なる含有量を有し得る。
【００４３】
特に、ＰＯＳにおける水をベースとする液状塗料の製造を意図されているならば、該組成物は好ましくは、以下に示される、好ましい性質及び量の特徴を有する：
（ａ）４０〜９０重量％の、少なくとも１の無機及び／又は有機顔料、及び
（ｂ）０．５〜２０重量％の、少なくとも１の分散剤；
（ｃ）５〜４０重量％の、少なくとも１の溶解促進剤；
並びに
（ｄ）５〜３０重量％の、少なくとも１の無機フィラー；
（ｅ）０．５〜５重量％の、少なくとも１の結合剤；
（ｆ）５〜４０重量％の、少なくとも１のアクリル樹脂
（ｇ）２〜２０重量％の、少なくとも１のレオロジー剤；
（ｈ）２〜５重量％の、少なくとも１の抗発泡剤
から選択された少なくとも１の任意的成分。
【００４４】
代わりに、もし、製造プラントにおける水をベースとする液状塗料の製造を意図しているならば、該組成物は好ましくは、下記に示される好ましい質及び量の特徴を有する。
（ａ）７０〜９０重量％の、少なくとも１の無機及び／又は有機顔料、及び
（ｂ）５〜２０重量％の、少なくとも１の分散剤；
（ｃ）５〜２０重量％の、少なくとも１の溶解促進剤；
並びに
（ｄ）５〜３０重量％の、少なくとも１の無機フィラー；
（ｅ）０．５〜５重量％の、少なくとも１の結合剤；
（ｆ）５〜２０重量％の、少なくとも１のアクリル樹脂
（ｇ）２〜１５重量％の、少なくとも１のレオロジー剤；
（ｈ）２〜５重量％の、少なくとも１の抗発泡剤
から選択された少なくとも１の任意的成分。
【発明を実施するための形態】
【００４５】
本発明の目的のために使用されることができる顔料は、光のスペクトルの一部又は全てを吸収し、かつその相補的部分を反射し、可視の色を形成する全ての物質であり、本発明の目的のために、用語「有機顔料」は有機物の燃焼から生じる黒色の顔料（所謂、「カーボンブラック」）をもまた含む。特に、下に示されるタイプの顔料が使用され得る。
・酸化鉄顔料。黄色、茶色、赤、及び黒のすべてのその色調におけるもの、すべてのその物理的な形及び粒子カテゴリー（ｇｒａｉｎ  ｃａｔｅｇｏｒｙ）におけるもの。
・すべての異なる無機表面処理における酸化チタン顔料。
・酸化クロム顔料。ニッケル及びニッケルチタネートで共沈されたものも含む。
・有機物の燃焼から生じる黒色顔料（所謂「カーボンブラック」）
・銅フタロシアニンから誘導された青及び緑の顔料、種々のアルファ、ベータ及びイプシロン結晶系における塩素化及び臭素化されたものもまた含む、
・鉛スルホクロメートから誘導された黄色顔料。
・鉛ビスマスバナデートから誘導された黄色顔料。
・鉛スルホクロメートモリブデートから誘導された橙色顔料。
・アクリルアミドに基づく有機性の黄色顔料。
・ナフトールに基づく有機性の橙色顔料。
・ジケト−ピロロ−ピロールに基づく有機性の橙色顔料。
・アゾ染料のマンガン塩に基づく赤色顔料。
・ベータオキシナフトエ酸のマンガン塩に基づく赤色顔料。
・赤色の有機キナクリドン顔料。
・赤色の有機アントラキノン顔料。
【００４６】
所謂溶解を促進する不活性な剤の中から、以下のものが本目的に特に適切である：炭酸及び重炭酸のアルカリ金属塩及びアルカリ土類金属塩、好ましくは炭酸ナトリウム（ソーダ）、ポリビニルピロリドン（ＰＶＰ）；ポリビニルアルコール；水溶性ポリエーテル；エチレングリコール特にモノエチレングリコール、及びポリプロピレングリコール；水溶性アクリレート；アルコールエトキシレート（ノニオン性界面活性剤）；直鎖のアルキルベンゼンスルホネート、アルキルスルホネート及びアルコールエーテルサルフェート（アニオン性界面活性剤）；ベタイン（両親媒性界面活性剤）；クエン酸。
【００４７】
液状塗料添加剤のための分散剤は、当該技術分野において周知であり、市販入手可能である。本発明の目的のために、分散剤は好ましくは以下から選択されるが、しかし専ら以下からのみ選択されるわけではない。
・商標Ｔｅｇｏ（登録商標）Ｄｉｓｐｅｒｓ、特にＴｅｇｏ（登録商標）Ｄｉｓｐｅｒｓ６５０，６５１，６５２，６５５，６５５，６８５，７５５Ｗ及び７６０Ｗ、又はＬＡＤ  ６０４，ＬＡＤ  １２７５，ＬＡＤ１０４５及び商標ＬＡＤ１０８４でＥｖｏｎｉｋにより市販されているもの：それらは、より詳細には、スチレンとポリエーテルのコポリマー、マレイン酸アミド、脂肪酸誘導体、顔料に対して高い親和性を有する基を有する変性されたポリマー、顔料に対して高い親和性を有する基を有する変性されたポリエーテル、低分子量のポリマー、アルコキシレート化された脂肪族アルコールである；
・商標ＢＹＫ（登録商標）９０７６及び９０７７で又は商標Ｄｉｓｐｅｒｂｙｋ（登録商標）、特にＤｉｓｐｅｒｂｙｋ（登録商標）１８０，１９０，１９１，１９２，１９４ＢＹＫ９０７６及び９０７７で、ＢＹＫにより市販されているもの；それらはより詳細には、アルキルアンモニウム塩、特に酸基を有するブロックコポリマーのアルキルアンモニウム塩である；
・商標Ｂｏｒｃｈｉｇｅｎ（登録商標）０４５１，０７５４及び０７５５でＯＭＧＢｏｒｃｈｅｒｓにより市販されているもの；
・商標Ｍｅｔｅｏｌａｔ（登録商標）３９２でＭｕｎｚｉｎｇ  Ｃｈｅｍｉｅｎにより市販されているもの；
・商標ＥＦＫＡ（登録商標）４０００，５０００及び６７４５でＣｉｂａにより市販されているもの；
・商標Ｎｕｏｓｐｅｒｓｅ（登録商標）でＵｒａｉにより市販されているもの；
・商標Ａｔｍｅｒ（登録商標）、特にＡｔｍｅｒ１１６（登録商標）でＵｎｉｑｅｍａにより市販されているもの；それらはソルビタンエステル及びエポキシ化された大豆油である；特にエポキシ化された大豆油及びソルビタンエステル、例えばエトキシレート化されたソルビタンエステルの存在が、押出された物質における均一な流れを得るために、その結果、所望される性質を有する最終製品を得るために特に有利であることが見出された。
【００４８】
本発明の目的のための好ましい分散剤は、Ａｔｍｅｒ（登録商標）１１６としてＵｎｉｑｕｅｍａにより市販されているエトキシレート化されたソルビタンエステルである。
【００４９】
無機又は鉱物のフィラーの中からは、好ましくは硫酸バリウム、カオリン及び二酸化ケイ素（商標Ａｅｒｏｓｉｌ（登録商標）でＥｖｏｎｉｋにより市販されている）が好ましく使用される。
【００５０】
結合剤は、好ましくは、顔料との親和性を有する基を有する変性されたケトンポリエーテル、例えばＥｖｏｎｉｋにより商標Ｔｅｇｏ（登録商標）ＶａｒｉＰｌｕｓ  ＥＰ−ＵＣで市販されているもの；固体の結合性樹脂、例えば商標Ｔｅｇｏ（登録商標）ＡｄｄＢｏｎｄ  ＬＴＨでＥｖｏｎｉｋにより市販されているもの；リグニンスルホネート、例えばＬｉｇｎｉｎｓｕｌｆｏｎａｔ  Ｎ  ７５  ＤとしてＡｖｅｂｅｎｅ  Ａｑｕｉｔａｉｎｅにより市販されているものから選択される。
【００５１】
アクリル、アルデヒド及び／又はケトン樹脂もまた、顔料を樹脂溶液と混合するための有機溶媒及び／又は水性相を使用する液状塗料配合物の部門において周知である添加剤である。
【００５２】
・アクリル樹脂の例は、製品、Ｅｖｏｎｉｋ  Ｒｏｈｍ  ＧｍｂＨにより製造されているＤｅｇａｌａｎ  Ｆ；ＢａｓｆＡＧによる流通されているＪｏｎｃｒｙｌ（登録商標）６８２；Ｊｏｎｃｒｙｌ（登録商標）６９０；Ｊｏｎｃｒｙｌ（登録商標）６７８；Ｊｏｎｃｒｙｌ（登録商標）ＨＰＤ６７１；ＳａｒｔｏｍａｒによりＳＭＡ（登録商標）１０００、２０００，及び３０００及びそれらのエステルＳＭＡ（登録商標）１４４０，１７３５２、２６２５及び３８４０として流通されているスチレンマレイン酸無水物コポリマーである。
【００５３】
・アルデヒド又はケトン樹脂の例は、例えばＢＡＳＦによりＬａｒｏｐａｌ（登録商標）として流通されている製品である；特にＬａｒｏｐａｌ（登録商標）Ａ  １０１及びＡ  ８１は、尿素と脂肪族アルデヒドとの縮合生成物であるが、ケトン樹脂は好ましくはメチルシクロヘキサノン又はシクロヘキサノンの縮合生成物、例えばＬａｒｏｐａｌ（登録商標）Ｋ  ８０である。Ｌａｒｏｐａｌ（登録商標）ＬＲ  ９００８は変性されたアルデヒド樹脂の水性溶液である。
【００５４】
本発明の好ましい面に従うと、アクリル樹脂は３０超の酸価（好ましくは５０超）、１０００〜３０，０００ｇ／モルの平均分子量（好ましくは１５００〜２００００ｇ／モル）及び／又は４０℃〜１３０℃、好ましくは４５〜７０℃のガラス転移点（Ｔｇ）を有する。アルデヒド及び／又はケトン樹脂は、好ましくは８００〜２０００ｇ／モルの平均分子量及び／又は４０℃〜６０℃のガラス転移点を有する。
【００５５】
レオロジー剤は、ベントナイト、例えばＥｌｅｍｅｎｔｉｓ  Ｓｐｅｃｉａｌｔｉｅｓにより商標Ｂｅｎｔｏｎｅ（登録商標）３４で市販されているもの、セルロースのエーテル（即ちヒドロキシアルキルセルロース）、好ましくはセルロースのＣ１〜Ｃ４エーテル、例えば商標Ｔｙｌｏｓｅ（登録商標）でＣｌａｒｉａｎｔにより市販されているヒドロキシエチルセルロース；セルロースのエステル、好ましくはセルロースのＣ１〜Ｃ４エステル、例えばセルロース・アセテート（ＣＡ），セルロース・アセテート・プロピオネート（ＣＡＰ），Ｅａｓｔｍａｎにより市販されているセルロース・アセテート・ブチレート（ＣＡＢ）；カルボキシメチルセルロースののエステル、好ましくはカルボキシメチルセルロースのＣ１〜Ｃ４エステル、例えばＥａｓｔｍａｎにより市販されているカルボキシメチルセルロースアセテートブチレート（ＣＭＣＡＢ）から好ましく選択される。
【００５６】
抗発泡剤は、好ましくはポリエーテルシロキサンコポリマー、好ましくは焼成シリカを含むもの、例えばＥｖｏｎｉｋにより商標Ｔｅｇｏ（登録商標）Ａｉｒｅｘ  ９０１  Ｗ及びＴｅｇｏ（登録商標）Ｆｏａｍｅｘ  ８１０で市販されているもの又は商標Ｂｙｋ（登録商標）０２４でＢｙｋ  Ｃｈｅｍｉｅ  ＡＧにより市販されているものである。
【００５７】
問題の組成物は、錠剤、顆粒又は粉末の形であってもよい。錠剤の場合、形は好ましくは円筒状であり、好ましくはこれらの錠剤は２〜２０ｍｍ（好ましくは３〜１６ｍｍ）の直径及び１〜１４ｍｍ（好ましくは２〜１０ｍｍ）の高さを有する。特に、水をベースとする液状塗料の製造のための錠剤の場合、それらは、もしＰＯＳにおける使用が意図されるならば、好ましくは４〜６ｍｍの直径及び１〜３ｍｍの高さを有し、もし製造プラントにおける使用が意図されるならば、１０〜１２ｍｍの直径及び２〜４ｍｍの高さを有する。
【００５８】
粉末組成物の場合、粉末粒子は、０．５〜４００μｍ（好ましくは３０〜３００μｍ）の寸法を有し得る。
【００５９】
顆粒組成物の場合、顆粒は１〜３ｍｍの直径を有する。
【００６０】
最も簡単な場合、本発明に従う組成物は、成分の単純な混合及び同時の研磨、及び次に任意的に、このようにして得られた混合物の圧縮により好ましくは製造される。上に列挙された成分の混合／研磨は通常市販入手可能であるミキサー又はターボミキサー、例えばＭｉｘａｃｏ社により製造されたターボミキサーＣＭ６００、を使用して行われ得る。混合は好ましくは乾燥状態において、即ち有機溶媒及び／又は水の存在なしに、好ましくは５００〜１５００ｒｐｍ、さらにより好ましくは８００〜１０００ｒｐｍの混合速度において操作して行われる。
【００６１】
任意の圧縮操作は、市販入手可能である圧縮マシーン、例えば、ＫＯＲＳＣＨ  ＡＧにより製造された４３又は６４の穴を有するロータリープレス、ＫＯＲＳＣＨ  ＰＨ３４３，ＰＲ３０００シリーズにより、通常、行われ得る。
【００６２】
混合の問題を提起する混合の場合（例えば特別な顔料、例えばカーボンブラック又はフタロシアニンに基づく顔料が存在するとき、起こり得る）、中間の押出段階を導入することが適切である。
【００６３】
この場合、製造の順番は、混合／研磨→押出→混合／研磨→任意的な圧縮である。
【００６４】
もし必要であれば、中間の押出段階もまた好ましく、乾燥状態で、即ち有機溶媒及び／又は水の存在なしで行われる。この押出操作は、通常、市場において入手可能である二軸押出機、例えばＬｅｉｓｔｒｉｔｚ  ＡＧにより製造された押出機モデルｌ  ８７  ＭＡＸＸ、を使用して行われ得；押出は、好ましくは１５０〜１８０ｒｐｍのスクリューの回転速度及び／又は５０〜１３０℃の温度において好ましくは行われる。
上記のように、本発明に従う粒子組成物の主な用途の一つは、ＰＯＳ又は製造プラントにおいて、直接、ベース塗料を顔料化すること、又は建設部門において使用される、水をベースとする液状塗料を製造することである。
【００６５】
顔料を含む錠剤の溶解は、２０分未満、好ましくは１０分未満、好ましくは１０００〜４０００ｒｐｍ、さらにより好ましくは２５００〜３５００ｒｐｍの速度において撹拌しながら、着色されるべきベース塗料（即ち、任意的に白色顔料、例えば酸化チタン及び１以上の樹脂、例えばアクリル、ポリウレタン又はエポキシ樹脂等を含んでいてもよい、塩基性のＨを有する水性溶液）において、直接、行われる；着色工程は即ち総合的にエコと両立する態様において、ダストの発生なしに完結される。このようにして得られた液状塗料は、非常に安定である。特に、粘度が、室温及び５０℃の両方において混合した後に１週間でさえ安定であることが観察された。
【００６６】
本発明の他の重要な用途は、溶剤性塗料産業又は水性塗料産業のための液状塗料である；溶剤性塗料は任意の添加剤と一緒に、着色される溶剤性塗料において錠剤の取り込み（溶解）によって着色され、水性塗料は、任意の添加剤と一緒に、塩基性のｐＨを有する、着色されるべき水性塗料における錠剤の取り込み（溶解）により着色される。塗料の着色化に加えて、本発明は溶剤性又は水性の濃縮された液状ペーストの製造のために使用される。溶媒に基づく濃縮された液状ペーストは、１以上の樹脂、１以上の溶媒、及び添加剤からなるビヒクルにおける、錠剤の取り込み（溶解）により通常得られるが、水をベースとする濃縮された液状ペーストは、１以上の樹脂、水及び任意の凝集剤（例えばグリコール）及び添加剤からなる塩基性ｐＨのビヒクルにおける錠剤の取り込み（溶解）により通常得られる。このようにして得られたペーストは、液状塗料の顔料化のために適切である半製品として使用され得る。
【００６７】
本発明に従う粒子組成物は、単独の顔料を含む配合物において好ましく使用される。
【００６８】
本発明は、粉末塗料配合物において（予備コーティングされていない純粋な顔料の代替物として）有利に使用され得る。主な利点は、以下のようにまとめられる：最適な色の配合；バッチごとの着色系の再現性；より大きい着色収率の故に元々使用される顔料の量の削減。
【００６９】
押出が、固体顔料を取り込むために行われるとき、粉末塗料ポリマーの溶融の間に添加される成分の標準化の欠如を補うことができるコーティングを提供することが実際に、可能になった。本発明に従う組成物を使用すると、樹脂における顔料の取り込みは行われるが、押出工程自身により管理されることのできるパラメーターによって専ら決定され、環境条件にもはや依存しない、均一な品質の程度を有する着色された粉末塗料を製造することが可能である。
【００７０】
本発明に従う錠剤は、ポリマープラスチック、例えばポリエチレン、ポリプロピレン、ＰＥＴ，ＡＢＳ，ポリスチレン、並びに変化する配合のポリウレタンエラストマーを着色するために使用され得る。該組成物は、個別に及び／又は、所定の色を作るのに必要とされる顔料を含む組成物と組み合わせて使用され得る。
【００７１】
種々の単色の錠剤の計量された混合により、最終製品を着色及び／又は製造するためのプラスチック顆粒を溶融させる押出機にフィードする前に直接、最終の色を決めることが可能である。言い換えると、単純に錠剤を種々の単色の色と混合することにより多色の色を形成することが可能である。即ち、単色の錠剤を使用して着色系を形成し、種々の単色の顔料からなる色を得ることが可能である。
【００７２】
本発明に従う組成物の製造方法及びこの組成物による液状塗料の製造方法もまた本発明の更なる目的を構成する。
【００７３】
以下の実施例は、非制限的な例として与えられるにすぎず、混合物のあるものは本発明に従う組成物で可能であることを示す；示された百分率は重量百分率を意味する。
【００７４】
2013520524.tif 000002
【００７５】
2013520524.tif 000003
【００７６】
2013520524.tif 000004
【００７７】
2013520524.tif 000005
【００７８】
2013520524.tif 000006
【００７９】
2013520524.tif 000007
【００８０】
2013520524.tif 000008
【００８１】
2013520524.tif 000009
【００８２】
2013520524.tif 000010
【００８３】
2013520524.tif 000011
【００８４】
2013520524.tif 000012
【００８５】
2013520524.tif 000013
【００８６】
2013520524.tif 000014
【００８７】
2013520524.tif 000015
2013520524.tif 000016
【００８８】
2013520524.tif 000017
【００８９】
2013520524.tif 000018
【００９０】
2013520524.tif 000019
【００９１】
2013520524.tif 000020
【００９２】
2013520524.tif 000021
【００９３】
2013520524.tif 000022
【００９４】
2013520524.tif 000023
【００９５】
2013520524.tif 000024
【００９６】
2013520524.tif 000025
【００９７】
2013520524.tif 000026
2013520524.tif 000027
【００９８】
実施例２５（“ＰＯＳ”のための錠剤）
実施例２２に従う配合物、５ｋｇが、ターボミキサーＭｉｘａｃｏ  ＣＭ３０において５分間、９００ｒｐｍの速度において混合された；得られた混合物は、ＫＯＲＳＣＨ  ＰＨ３４３プレス、ＰＲ３０００シリーズを使用する、錠剤の製造のために使用された（型の直径５ｍｍ；チャンバーの深さ１０ｍｍ；予備圧縮圧力２７バール；圧縮予備チャージ圧力２３バール；充填深さ９ｍｍ；圧縮３．８）；５ｍｍの直径、３．７ｍｍの厚さ及び０．１２ｇの重さを有する、約４１，０００錠剤がこのようにして得られた。
【００９９】
実施例２６（“ＰＯＳ”のための錠剤）
実施例８に従う配合物、５ｋｇが、ターボミキサーＭｉｘａｃｏ  ＣＭ３０において２分間、９００ｒｐｍの速度において混合された。得られた混合物は、ＫＯＲＳＣＨ  ＰＨ３４３プレス、ＰＲ３０００シリーズを使用する、錠剤の製造のために使用された（型の直径１１ｍｍ；チャンバーの深さ１８ｍｍ；予備圧縮圧力２７バール；圧縮予備チャージ圧力２３バール；充填深さ９ｍｍ；圧縮３．８）；直径１１ｍｍ、厚さ３．５ｍｍを有する、約２５，０００錠剤がこのようにして得られた。
【国際調査報告】
2013520524.tif 000028
2013520524.tif 000029
2013520524.tif 000030